(57)【要約】【課題】ダイオキシン類の発生を有効に抑制することが可能な芳香族塩素化合物吸着剤を提供する。【解決手段】Ｍｇ／Ｓｉモル比が０．５０乃至１．５０の範囲にある含水珪酸マグネシウム塩からなることを特徴とする。【選択図】なし【特許請求の範囲】
【請求項１】
Ｍｇ／Ｓｉモル比が０．５０乃至１．５０の範囲にある含水珪酸マグネシウム塩からなることを特徴とする芳香族塩素化合物吸着剤。
【請求項２】
前記含水珪酸マグネシウム塩は、比表面積が３４５乃至８００ｍ２／ｇの範囲にあることを特徴とする請求項１に記載の芳香族塩素化合物吸着剤。
【請求項３】
前記含水珪酸マグネシウム塩は、層状の含水ケイ酸マグネシウムからなり、且つメチレンブルー吸着能が４５乃至８０ｍｍｏｌ／１００ｇの範囲にあることを特徴とする請求項１または２に記載の芳香族塩素化合物吸着剤。
【請求項４】
前記含水珪酸マグネシウム塩は、非晶質の含水ケイ酸マグネシウムからなり、且つメチレンブルー吸着能が４５乃至８０ｍｍｏｌ／１００ｇの範囲にあることを特徴とする請求項１または２に記載の芳香族塩素化合物吸着剤。
【請求項５】
前記含水珪酸マグネシウム塩は、スチブンサイトからなることを特徴とする請求項１または２に記載の芳香族塩素化合物吸着剤。
【請求項６】
前記スチブンサイトは、金属成分がマグネシウム、ナトリウム及びケイ素のみから成る合成のスチブンサイト型フィロケイ酸マグネシウムナトリウムから成り、且つメチレンブルー吸着能が７５乃至１２０ｍｍｏｌ／１００ｇの範囲にあることを特徴とする請求項５に記載の芳香族塩素化合物吸着剤。
【請求項７】
前記含水珪酸マグネシウム塩は、ＣａＯ含有量が１．５質量％以下である鎖状粘土鉱物からなることを特徴とする請求項１に記載の芳香族塩素化合物吸着剤。
【請求項８】
請求項１〜７の何れかに記載の芳香族塩素化合物吸着剤を用いて廃棄物焼却から発生する燃焼排ガスを処理することを特徴とする燃焼排ガス処理方法。
【発明の詳細な説明】
【技術分野】
【０００１】
本発明は、廃棄物焼却炉などから生成する燃焼排ガスの処理に使用される芳香族塩素化合物吸着剤に関するものである。
【背景技術】
【０００２】
近年において、都市ゴミや産業廃棄物などの廃棄物焼却炉から発生する燃焼排ガス中に含まれるダイオキシン類による環境汚染が問題となっている。ダイオキシン類は、ポリ塩化ジベンゾ−ｐ−ジオキシン、ポリ塩化ジベンゾフランおよびコプラナーポリ塩化ビフェニルの総称で、結晶性の高い分子であり、燃焼排ガス中に含まれる塩化物、酸素原子とベンゼンやナフタレン等のハイドロカーボンからラジカル反応によって生成することが知られている。従って、現在では、廃棄物焼却炉の温度を８００℃以上の高温に設定することにより炭素ラジカルを出来るだけ二酸化炭素に変換させたり、焼却炉内の酸素濃度を１０％程度に維持したりすると共に、ダイオキシン類が生成しやすい温度領域である３００℃付近での排ガスの滞留時間を短くすることにより、ダイオキシン類の生成が抑えられている。
【０００３】
しかしながら、焼却温度を８００℃以上の高温に設定したとしても、このような高温の炉から煙突を経て大気へ排気されるまでの冷却される工程のどこかでダイオキシン類が再合成するのを抑えることはできず、従って、燃焼排ガス中からダイオキシン類の前駆体を確実に除去する処理方法が求められている。
【０００４】
このような燃焼排ガスの処理方法として、例えば特許文献１には、活性炭、活性白土、酸性白土などを担持させた濾布（バグフィルター）で燃焼排ガスを処理する方法が提案されている。即ち、活性炭や活性白土によりダイオキシンを吸着せしめることにより、ダイオキシンを燃焼排ガス中から除去するというものである。
【０００５】
特許文献２には、都市ごみ焼却設備からのダイオキシン類の排出および発生した飛灰からの重金属の溶出を一つの薬剤にて簡便に防止する目的で、比表面積が１００〜８００ｍ２／ｇの酸性白土、活性白土、ベントナイトなどを用いるというものである。
【０００６】
また、特許文献３には、モンモリロナイトもしくはこれを主成分とする粘土鉱物からなる、排ガス中の有害物除去用吸着剤が提案されている。
【０００７】
特許文献４には、ダイオキシン類が非常に疎水性の強い物質であるとの考えから、酸性白土、活性白土、ベントナイトなどの表面をシランカップリング剤で疎水化したもので吸着させることにより、ダイオキシン類を燃焼排ガス中から除去するというものである。
【０００８】
特許文献５には、モンモリロナイト族粘土鉱物またはその酸処理物からなり、固体酸としてのルイス酸含量が０．０８ｍｍｏｌ／ｇ以上の範囲にあるダイオキシン吸着剤が提案されている。
特許文献６には、スメクタイト系粘土またはその酸処理物からなり、基本成分としてＳｉＯ２、Ａｌ２Ｏ３及びＭｇＯを一定割合で含み且つアルカリ金属とアルカリ土類金属との合計量０．３０乃至２．１０重量％である芳香族塩素化合物発生抑制剤が提案されている。
【先行技術文献】
【特許文献】
【０００９】
【特許文献１】特開平４−８７６２４号公報
【特許文献２】特開平１１−９９６３号公報
【特許文献３】特開２０００−３２５７３７号公報
【特許文献４】特開平１０−１５１３４３号公報
【特許文献５】特開２００６−２６３５８７号公報
【特許文献６】特開２０１１−２１８３１８号公報
【発明の概要】
【発明が解決しようとする課題】
【００１０】
しかしながら、特許文献１で提案されている活性炭は、ダイオキシン類吸着能に優れ、さらにハイドロカーボン吸着能も良好であるが、活性炭は炭素粉末であり、燃焼の問題がある。即ち、高温に保持されている燃焼排ガスの処理に活性炭を用いるときには、それ自体が燃焼して炭素ラジカルの発生源、ひいてはダイオキシン類の発生源となるという問題を生じてしまうため、活性炭以外の吸着剤が求められているのが現状である。
【００１１】
さらに、特許文献２乃至４で示されているような活性白土は、モンモリロナイトを主成分とする酸性白土を酸処理したものであり、酸性白土に比して大きな比表面積や細孔容積を有しているが、活性炭に比してダイオキシン類吸着効果がかなり低く、活性炭の代替品としては適当でなく、通常、それ単独で使用されることはなく、活性炭等との併用で燃焼排ガスの処理に使用される。
【００１２】
これに対して、特許文献５及び６で提案されているダイオキシン吸着剤或いは芳香族塩素化合物発生抑制剤は、本出願人が提案したものであり、ダイオキシン類発生源となるハイドロカーボンを効果的に除去できるという特性を有しており、上記のような特許文献に開示されているダイオキシン吸着剤に比して、効果的にダイオキシン類の発生を抑制することができる。
しかしながら、特許文献５及び６で提案されているダイオキシン吸着剤或いは芳香族塩素化合物発生抑制剤においてもその効果は十分ではなく、さらに効果的にダイオキシン類の発生を抑制し得る剤が求められている。
【００１３】
従って、本発明の目的は、ダイオキシン類の発生を有効に抑制することが可能な芳香族塩素化合物吸着剤を提供することにある。
本発明の他の目的は、上記芳香族塩素化合物吸着剤を用いての燃焼排ガスの処理方法を提供することにある。
【課題を解決するための手段】
【００１４】
本発明者等は、芳香族塩素化合物吸着剤について多くの実験を行い、その性能を検討した結果、Ｍｇ／Ｓｉモル比が０．５０乃至１．５０の範囲にある含水珪酸マグネシウム塩は、クロロベンゼン等の芳香族塩素化合物の発生をより効果的に抑制できるという知見を見出し、本発明を完成させるに至った。
【００１５】
即ち、本発明によれば、Ｍｇ／Ｓｉモル比が０．５０乃至１．５０の範囲にある含水珪酸マグネシウム塩からなることを特徴とする芳香族塩素化合物吸着剤が提供される。
【００１６】
本発明の芳香族塩素化合物吸着剤においては、
（１）前記含水珪酸マグネシウム塩は、比表面積が３４５乃至８００ｍ２／ｇの範囲にあ
り、
特に、
（２）前記含水珪酸マグネシウム塩は、層状の含水ケイ酸マグネシウムからなり、且つメチレンブルー吸着能が４５乃至８０ｍｍｏｌ／１００ｇの範囲にあること、
或いは、
（３）前記含水珪酸マグネシウム塩は、非晶質の含水ケイ酸マグネシウムからなり、且つ
メチレンブルー吸着能が４５乃至８０ｍｍｏｌ／１００ｇの範囲にあること、
或いは、
（４）前記含水珪酸マグネシウム塩は、スチブンサイトからなること、
（５）前記スチブンサイトは、金属成分がマグネシウム、ナトリウム及びケイ素のみから成る合成のスチブンサイト型フィロケイ酸マグネシウムナトリウムから成り、且つメチレンブルー吸着能が７５乃至１２０ｍｍｏｌ／１００ｇの範囲にあることが好ましく、
または、
（６）前記含水珪酸マグネシウム塩は、ＣａＯ含有量が１．５質量％以下である鎖状粘土鉱物からなること、
が好適である。
【００１７】
本発明によれば、さらに、上記芳香族塩素化合物吸着剤を用いて廃棄物焼却から発生する燃焼排ガスを処理することを特徴とする燃焼排ガス処理方法が提供される。
【発明の効果】
【００１８】
本発明においては、Ｍｇ／Ｓｉモル比が０．５０乃至１．５０の範囲にある含水珪酸マグネシウム塩がダイオキシン類の生成過程で中間体として生じる芳香族塩素化合物を有効に吸着し、例えば廃棄物焼却から発生する燃焼排ガスを処理することにより、該排ガス中での芳香族塩素化合物を吸着捕捉し、このような芳香族塩素化合物の吸着を通じて、ダイオキシン類の発生を効果的に抑制することができる。
即ち、ダイオキシン類は、例えば焼却炉中で、炭素ラジカルなどが食塩等の塩化物由来の塩素原子および空気由来の酸素原子と反応してクロロベンゼン類、クロロフェノール類、クロロナフタレン類などといった芳香族塩素化合物が生成し、この芳香族塩素化合物が更にカップリング反応して生成するものである。後述する実施例に示されているように、本発明の芳香族塩素化合物吸着剤は、ダイオキシン類発生の過程で中間体として生じる芳香族塩素化合物（例えばクロロベンゼン）を有効に吸着するという特性を有しており、この結果、ダイオキシン類の発生を効果的に抑制することができるのである。
また、このような含水珪酸マグネシウム塩はＰｂ等の重金属捕捉能に優れるだけでなく、捕捉後の水系での溶出抑制に優れている。
【００１９】
本発明において用いるＭｇ／Ｓｉモル比が０．５０乃至１．５０の範囲にある含水珪酸マグネシウム塩が芳香族塩素化合物を好適に吸着し得るという事実は現象として見出されたものであり、その正確な理由は解明されていない。しかしながら、本発明者等は、Ｍｇ／Ｓｉモル比が上記の範囲にある含水珪酸マグネシウム塩は、クロロベンゼン等の芳香族塩素化合物の吸着に適した親和性と層構造になっているからではないかと考えている。
【図面の簡単な説明】
【００２０】
【図１】トリオクタヘドラル型三層構造を模式的に示す分子モデル図。
【発明を実施するための形態】
【００２１】
＜含水珪酸マグネシウム塩＞
本発明の芳香族塩素化合物吸着剤は、Ｍｇ／Ｓｉモル比が０．５０乃至１．５０の範囲にある含水珪酸マグネシウム塩からなっている。本発明では、Ｍｇ／Ｓｉモル比が前記の範囲にある含水珪酸マグネシウム塩であれば、全て用いることができる。中でも、トリオクタヘドラル型三層構造を形成しているものが好適に用いることができる。この基本構造であるトリオクタヘドラル型三層構造は図１のモデル図に示すように、ＭｇＯ６の八面体層を間に挟んで二つのＳｉＯ４の四面体がサンドイッチされた三層構造を有している。このような三層構造の形成が、芳香族塩素化合物の吸着性に大きく向上するものと考えている。
【００２２】
上述したトリオクタヘドラル型三層構造を有する含水珪酸マグネシウム塩は、この構造を有するものであれば特に限定されないが、好適には、層状または非晶質の含水珪酸マグネシウムと、スチブンサイトとに分類される。
【００２３】
上述したトリオクタヘドラル型三層構造を有する含水珪酸マグネシウム塩はまた、芳香族塩素化合物に対する吸着能を十分に発揮させるという点で、ＢＥＴ法による比表面積が３４５乃至８００ｍ２／ｇの範囲であることが好ましく、より好ましくは３８５乃至８００ｍ２／ｇの範囲である。
【００２４】
1．層状または非晶質の含水珪酸マグネシウム；
層状または非晶質の含水珪酸マグネシウムは、ＭｇＯ６の八面体層を間に挟んで二つのＳｉＯ４の四面体層がサンドイッチされた三層構造を基本としている。この基本構造がｃ軸方向に多数積層されたものでは層状であり、この積層の数が著しく少ないか或いは積層の程度が不完全なものでは非晶質である。
【００２５】
層状または非晶質の含水珪酸マグネシウムは、図１のモデルに示されているトリオクタヘドラル型三層構造における６配位のＭｇの部分に空孔が生じているものである。理想的には、下記式（１）；
（Ｍ＋，Ｍ１／２２＋）２Ｘ（Ｍｇ３−Ｘ□Ｘ）Ｓｉ４Ｏ１０（ＯＨ）２・ｎＨ２Ｏ
（１）
式中、□は、６配位のＭｇに形成されている空孔を示し、
Ｍは、交換性陽イオンを示し、
Ｘは、０乃至１／３の数であり、
ｎは、５以下の数である、
で表され、例えば特公平３−５１６５１号公報、または特公平７−２４７６５に開示されている。
【００２６】
上記の層状の含水珪酸マグネシウムは、例えば粉末法Ｘ線回折測定により、面間隔４．５〜４．６Å、２．５〜２．６Å及び１．５〜１．６Åに回折ピークを示し、これは天然のトリオクタヘドラル型層状粘土鉱物に共通のＸ線回折ピークで同じである。
【００２７】
また、上記の層状または非晶質の含水珪酸マグネシウムは、メチレンブルー吸着能（ＭＢ吸着能）が４５乃至８０ｍｍｏｌ／１００ｇの範囲にあることが好ましい。
【００２８】
２．スチブンサイト
スチブンサイトは、一般には下記式
（Ｍｇ２．８８Ｍｎ０．０２Ｆｅ０．０２）Ｓｉ４Ｏ１０（ＯＨ）２
・（Ｃａ，Ｍｇ）０．０７    （２）
で表される化学組成を有する粘土鉱物であり、この鉱物はトリオクタヘドラル型の三層構造［Ｍｇ３Ｓｉ４Ｏ１０（ＯＨ）２］のマグネシウム成分の一部が他の金属で置換されると共に、他の一部が空位となった化合物である。本発明では、金属成分がマグネシウム、ナトリウム及びケイ素のみから成る合成のスチブンサイト型フィロケイ酸マグネシウムナトリウムから成るものを用いることが好ましい。天然物でも不純物を除去する等の処理により用いることも可能であるが、好適には合成物、特に金属成分がマグネシウム、ナトリウム及びケイ素のみから成る合成スチブンサイトを用いることが好ましい。
【００２９】
好適なスチブンサイトとしては、上記のトリオクタヘドラル型三層構造の間の層間や上記空孔にＮａが入り込んだ構造を有するものであり、下記式（３）；
（ＭｇｘＮａｙ）Ｓｉ４Ｏ１０（ＯＨ）２・Ｎａｚ            （３）
式中、ｘとｙはｘ＋ｙ＜３という条件下で、
ｘは、２以上の数であり、
ｙは、０乃至０．１の数であり、
ｚは、０より大で１．０までの数である、
で表される化学組成を有する。このようなスチブンサイトは、例えば特開昭６３−１９０７０５号公報等に開示されている。
【００３０】
即ち、スチブンサイトも、トリオクタヘドラル型三層構造に特有の前述したＸ線回折ピークを示し、このような構造がクロロベンゼン等の芳香族塩素化合物に対する優れた吸着特性を発現させるものである。
【００３１】
尚、スチブンサイトは、スメクタイト粘土鉱物に特有のＸ線回折像をも示し、例えば、エチレングルコール処理した状態で面間隔１６乃至２６ÅにＸ線回折ピークを有する。
【００３２】
また、スチブンサイトは、ＭＢ吸着能が７５乃至１２０ｍｍｏｌ／１００ｇの範囲にあることが、クロロベンゼン等の芳香族塩素化合物に対する高い吸着性の要因となっている。ところで、前記式（３）において、ｚは層間に存在する交換性Ｎａの原子数と単に付着しているＮａの原子数の和を表している。この付着しているＮａはＭＢ吸着量を増加させるが、本発明においてはできるだけ少ない方が、芳香族塩素化合物に対する吸着性能を向上させるために好ましい。付着しているＮａは、半透膜等により分離することが出来る。
【００３３】
３．鎖状粘土鉱物
本発明に用いられる含水珪酸マグネシウム塩として、ＣａＯ含有量が１．５質量％以下の鎖状粘土鉱物を用いることが、芳香族塩素化合物吸着剤として効果的である。ＣａＯ含有量が１．５質量％を超える鎖状粘土鉱物では、後述の比較例に示すように芳香族塩素化合物の吸着が不十分である。鎖状粘土鉱物としては、セピオライト、アタパルジャイト、パリゴルスカイト等が挙げられる。
【００３４】
４．含水珪酸マグネシウム塩の製造；
層状または非晶質の含水珪酸マグネシウムを製造する場合は、マグネシアまたはその水和物（Ａ）とシリカ（Ｂ）とを化学量論的量で反応に用いるのが良い。ＭｇＯ：ＳｉＯ２のモル比が２：４乃至６：４の範囲でモル比を変動させることができ、特に３：４であるのが最も好ましい。両者の反応を１１０乃至２００℃の温度でオートクレーブを用い、水熱処理することにより層状の含水珪酸マグネシウムが得られる。一方、７０乃至８５℃の比較的低温で行うときには非晶質の含水珪酸マグネシウムが得られる。反応時間は原料等によるが、前記の温度の範囲で０．５乃至２５時間程度行われる。
【００３５】
スチブンサイトを製造する場合は、上記の水熱処理に際して、Ｎａ源として苛性ソーダを加えて使用すれば良い。Ｎａ量は前述した式（３）を満足するような量で使用すればよい。特に、特開昭６３−１９０７０５号公報に記載されているように、塩基性炭酸マグネシウムとケイ酸ナトリウム（或いは非晶質シリカと水酸化ナトリウム）とを含む水性混合物を水熱処理に付することにより、製造することが好ましい。
【００３６】
ＣａＯ含有量が１．５質量％以下の鎖状粘土鉱物を得るには、天然の鎖状粘土鉱物を精製し、ＣａＯ含有量が１．５質量％以下になるようにすれば良く、精製方法に関しては、芳香族塩素化合物の吸着性能を損なわないのであれば、特に限定はない。
【００３７】
上記のようにして得られたＭｇ／Ｓｉモル比が０．５０乃至１．５０の範囲にある含水珪酸マグネシウム塩は、適宜、脱水乃至乾燥を行い、顆粒状、粉状、ケーキ状或いは団塊状のものを、必要により、粉砕・分級、或いは成形を行い、所望の粒子形状として、ダイオキシン発生抑制（即ち芳香族塩素化合物吸着剤）の用途に供される。
【００３８】
＜芳香族塩素化合物吸着剤＞
上述したＭｇ／Ｓｉモル比が０．５０乃至１．５０の範囲にある含水珪酸マグネシウム塩は、それ単独で芳香族塩素化合物吸着剤として、例えば燃焼排ガスの処理に使用することもできるし、それ自体公知のダイオキシン類吸着剤やハイドロカーボン吸着剤と併用して使用することも可能である。例えば、特開２００５−８６７６号記載のシリカ・マグネシア複合酸化物は、ダイオキシン類吸着剤として極めて効果的である。従って、このようなシリカ・マグネシア複合酸化物と本発明の芳香族塩素化合物吸着剤（Ｍｇ／Ｓｉモル比が０．５０乃至１．５０の範囲にある含水珪酸マグネシウム塩）とを併用して燃焼排ガスの処理に使用することができる。
【００３９】
例えば、ゴミ焼却炉などから発生した燃焼排ガスは、濾布などからなるバグフィルターで集塵された後に煙突から排出されるが、バグフィルターを通す前に、本発明の芳香族塩素化合物吸着剤により処理するのがよい。これにより、ダイオキシン類発生の中間体となる芳香族塩素化合物を有効に吸着除去できるため、排ガス中のダイオキシン類の発生を有効に抑制することが可能となる。
【００４０】
上記のような芳香族塩素化合物吸着剤による処理は、通常、これを煙道に吹き込むことにより行なわれるが、バグフィルターを煙道に設け、このバグフィルターに芳香族塩素化合物吸着剤（及び前述したシリカ・マグネシア複合酸化物等のダイオキシン類吸着剤）を担持させておくこともできる。
なお、ダイオキシン発生抑制剤の吹き込み量や担持量等は、焼却炉の性能（排ガス量やダイオキシン類もしくはハイドロカーボンの発生量等）に応じて適宜設定すればよい。
【００４１】
上述した芳香族塩素化合物吸着剤を用いる本発明の燃焼排ガスの処理においては、この芳香族塩素化合物吸着剤を用いての処理と併用して、それ自体公知の他の処理、例えば、消石灰等のアルカリ粉末を吹き込み、ＨＣｌなどの酸性ガスを吸収させることもできるし、或いは白金触媒層を通すことにより、ＣＯやハイドロカーボンを燃焼乃至熱分解し、有害ガスを低減させることもできる。
【実施例】
【００４２】
本発明を、次の実施例で更に説明する。なお、実施例で行った試験方法は、以下の通りである。
【００４３】
（１）Ｘ線回折
試料粉末型Ｘ線回折装置ＵｌｔｉｍａＩＶ（リガク製）を用いて、下記の条件でＸ線回折パターンを測定した。
ターゲット              Ｃｕ
フィルター              Ｎｉ
検出器                  ＳＣ
電圧                    ４０ＫＶ
電流                    ４０ｍＡ
走査速度                ３°／ｍｉｎ
サンプリング幅          ０．０２°
スリット：ＤＳ  ０．５°，ＲＳ  ０．３ｍｍ ，ＳＳ  ０．５°
【００４４】
（２）化学組成
（株）リガク製Ｒｉｇａｋｕ  ＲＩＸ２１００を用い、ターゲットはＲｈ、分析線はＫαで、その他は以下の条件で測定を行った。
2013166142.tif 000002
得られた分析データより、ＳｉＯ２、Ａｌ２Ｏ３、ＭｇＯ、Ｎａ２Ｏ、Ｋ２Ｏ、ＣａＯ、Ｆｅ２Ｏ３、ＴｉＯ２、ＳＯ３の合計が１００重量％になるように補正し、化学組成値を算出した。
【００４５】
（３）比表面積
Ｍｉｃｒｏｍｅｒｉｔｉｃｓ社製Ｔｒｉ  Ｓｔａｒ  ３０００を用い、比圧が０．０５から０．２５の吸着枝側窒素吸着等温線からＢＥＴ法で解析した。
【００４６】
（４）メチレンブルー吸着能（ＭＢ吸着能）
日本ベントナイト工業会標準試験方法ＪＢＡＳ−１０７−７７に準拠し、０．５Ｎ硫酸を無添加で測定後、水分を補正してＭＢ吸着能（ｍｍｏｌ／１００ｇ）を算出した。
【００４７】
（５）吸着試験（クロロベンゼン吸着性能）
１．８Ｌのガラス瓶に２００℃で３０分間加熱処理した試料０．５ｇを採取してシールした後、事前に気化調製したクロロベンゼンを５０〜１００ｐｐｍになるように注入した。ガス注入１時間後にガス検知管でガス濃度を測定し、ガス濃度が５ｐｐｍ以上になるまでガス注入操作を繰り返した。その後、ガス濃度５ｐｐｍになるまで吸着したガス量を求め、試料のガス吸着量（５ｐｐｍ平衡）（ｍｇ／ｇ）を求めた。
【００４８】
（６）重金属溶出試験
焼却炉のバッグフィルター飛灰（Ｐｂ２４００ｐｐｍ、Ｚｎ６１００ｐｐｍ）を用い、環境省告示第１３号に準拠して、Ｐｂ及びＺｎの溶出試験を行った。試料添加量は、飛灰に対して５重量部とした。なお、溶出試験液のｐＨは約１２．０／２５℃であった。
【００４９】
（実施例１）  
沈降法で合成したシリカのろ過ケーキを水に添加し、１０質量％のシリカ懸濁液を調製した。神島化学製水酸化マグネシウム（＃２００）を水に添加し、１０質量％のＭｇ（ＯＨ）２懸濁液を調製した。次に、表１にそれぞれ記載のＭｇ／Ｓｉモル比になるように、常温のシリカ懸濁液にＭｇ（ＯＨ）２懸濁液を注加、混合しオートクレーブを用い、１３０℃で５時間反応した。反応後、濾過水洗し、乾燥して粉末試料を得た。粉末試料は、Ｘ線回折測定により、トリオクタヘドラル型層状粘土鉱物と同様のピークを有する層状の含水珪酸マグネシウムであることを確認した。得られた粉末試料の物性測定の結果を表１及び２に示す。
【００５０】
（実施例２）
実施例１において、Ｍｇ／Ｓｉモル比０．５０に、反応温度を１７０℃に変更した以外は、同様にして行い層状の含水珪酸マグネシウムの粉末試料を得た。得られた粉末試料の物性測定の結果を表１及び２に示す。
【００５１】
（実施例３〜５）
実施例２において、表１にそれぞれ記載のＭｇ／Ｓｉモル比に変更した以外は、同様にして行い層状の含水珪酸マグネシウムの粉末試料を得た。得られた各粉末試料の物性測定の結果を表１及び２に示す。
【００５２】
【表１】
2013166142.tif 000003
【００５３】
【表２】
2013166142.tif 000004
【００５４】
（比較例１）  
山形県鶴岡市産の酸性白土を用いた。粉末試料の物性測定の結果を表３及び４に示す。
【００５５】
（実施例６〜１２、比較例２〜３）  
沈降法で合成したシリカのろ過ケーキを水に添加し、１０質量％のシリカ懸濁液を調製した。神島化学製水酸化マグネシウム（＃２００）を水に添加し、１０質量％のＭｇ（ＯＨ）２懸濁液を調製した。次に、表３にそれぞれ記載のＭｇ／Ｓｉモル比になるように、常温のシリカ懸濁液にＭｇ（ＯＨ）２懸濁液を注加、混合し８０℃で２０時間反応した。反応後、濾過水洗し、乾燥して粉末試料を得た。粉末試料は、Ｘ線回折測定により、非晶質の含水珪酸マグネシウムであることを確認した。得られた各粉末試料の物性測定の結果を表３及び４に示す。
【００５６】
（実施例１３）  
実施例８において、Ｍｇの原料を酸化Ｍｇに変更し、反応を８０℃で１０時間に変更した以外は、同様にして行い非晶質の含水珪酸マグネシウムの粉末試料を得た。得られた粉末試料の物性測定の結果を表３に示す。
【００５７】
【表３】
2013166142.tif 000005
【００５８】
【表４】
2013166142.tif 000006
【００５９】
（実施例１４）  
合成スチブンサイトである水澤化学製イオナイトを用いた。粉末試料の物性測定の結果を表５及び６に示す。
【００６０】
（実施例１５）  
実施例１４とは別の合成スチブンサイト（水澤化学製イオナイト）を用いた。粉末試料の物性測定の結果を表５に示す。
【００６１】
（実験例１）  
天然スチブンサイトであるトルーサ製ＡＴＯＸを用いた。粉末試料の物性測定の結果を表５に示す。
【００６２】
【表５】
2013166142.tif 000007
【００６３】
【表６】
2013166142.tif 000008
【００６４】
（実施例１６）  
ＣａＯ含有量が０．８９質量％であるセピオライト（水澤化学製エードプラス）を用いた。粉末試料の物性測定の結果を表７及び８に示す。
【００６５】
（実施例１７）  
ＣａＯ含有量が０．８４質量％であるセピオライト（水澤化学製エードプラス）を用いた。粉末試料の物性測定の結果を表７及び８に示す。
【００６６】
（比較例４）
ＣａＯ含有量が３．３１質量％であるパリゴルスカイト（トルーサ製ＳＭＥＣＴＡ
ＧＥＬ）を用いた。粉末試料の物性測定の結果を表７に示す。
【００６７】
（実施例１８）
Ｍｇ／Ｓｉモル比０．８９のシリカ・マグネシア複合酸化物を用いた。製法は、特開２００５−８６７６号記載に準じて合成した。クロロベンゼン吸着性能について測定を行ったところ７．２ｍｇ／ｇであった。また、実施例８の非晶質の含水珪酸マグネシウムと該シリカ・マグネシア複合酸化物を重量比５０：５０で混合したものについて、クロロベンゼン吸着性能について測定を行ったところ８．８ｍｇ／ｇであった。
【００６８】
【表７】
2013166142.tif 000009
【００６９】
【表８】
2013166142.tif 000010
【図１】
2013166142.tif 000011